(57)【要約】【課題】指又部分を含む周縁のピンホールや破れを防ぐことが可能な手袋を作ることができる手袋の製造方法を提供する。【解決手段】手袋の製造方法は、第１および第２生地１２，１３を重ね合わせ、かつ、第３および第４生地１４，１５を重ね合わせる第１重ね合わせ工程１０と、第１および第２生地１２，１３を第１溶着線で溶着して第１複合生地を作り、かつ、第３および第４生地１４，１５を第２溶着線で溶着して第２複合生地を作る複合生地作成工程と、第１および第２複合生地を重ね合わせる第２重ね合わせ工程と、重ね合わせたそれら複合生地のうちの手挿入口となる側縁を除いた部位を手および手首の形を画く第３溶着線で溶着しつつ、手袋部分を第３溶着線において複合生地から溶断させる手袋部分型抜き工程と、第２および第４生地１３，１５が内側になるように手袋部分を裏返す裏返し工程とを有する。【選択図】図１
2008308799.tif 000002
【特許請求の範囲】
【請求項１】
着用者の前腕から五指に向かう部位のうちの少なくとも手の甲と手の平と五指とを包被する手袋の製造方法において、
第１生地および第２生地の面が互いに当接するようにそれら生地を重ね合わせ、かつ、第３生地および第４生地の面が互いに当接するようにそれら生地を重ね合わせる第１工程と、前記第１および第２生地どうしをそれら生地の側縁に沿って延びる第１溶着線で溶着して第１複合生地を作り、かつ、前記第３および第４生地どうしをそれら生地の側縁に沿って延びる第２溶着線で溶着して第２複合生地を作る第２工程と、前記第１および第２溶着線を互いに一致させた状態で前記第１および第３生地の面が互いに当接するようにそれら複合生地を重ね合わせる第３工程と、重ね合わせた第１および第２複合生地のうちの手挿入口となる前記側縁を除いた部位を前記前腕から五指へ向かう部位のうちの少なくとも手の形を画く第３溶着線で溶着しつつ、前記第３溶着線の内側に作られる手袋部分を該第３溶着線において複合生地から切り離す第４工程と、前記第２および第４生地が内側になるとともに、前記第１および第３生地が外側になるように前記手袋部分を裏返す第５工程とを有することを特徴とする手袋の製造方法。
【請求項２】
前記第４工程では、前記前腕から五指へ向かう部位のうちの少なくとも手の形に作られた手袋成形金型を使用し、前記手袋成形金型を高周波加熱することで該手袋成形金型の周縁において第１および第２複合生地を溶着しつつ、前記手袋部分を複合生地から溶断させる請求項１記載の手袋の製造方法。
【請求項３】
前記第１生地と前記第３生地とが、伸縮性を有する熱溶着性フィルムであり、前記第２生地と前記第４生地とが、熱可塑性合成樹脂繊維から作られたニットである請求項１または請求項２に記載の手袋の製造方法。
【請求項４】
前記第１〜第４生地が、伸縮性を有する溶着性フィルムであり、前記第２および第４生地の定加重時伸び率が、前記第１および第３生地の定加重時伸び率よりも大きい請求項１または請求項２に記載の手袋の製造方法。
【請求項５】
前記熱溶着性フィルムが、ガス透過性を有し、前記熱溶着性フィルムの透湿度が、１０００〜６０００ｇ／ｍ２・２４ｈｒの範囲にある請求項３または請求項４に記載の手袋の製造方法。
【請求項６】
前記熱溶着性フィルムの厚み寸法が、１５〜１００μｍの範囲にあり、前記熱溶着性フィルムの定加重時伸び率が、２０〜３００％の範囲にある請求項３ないし請求項５いずれかに記載の手袋の製造方法。
【発明の詳細な説明】
【技術分野】
【０００１】
本発明は、着用者の前腕から五指へ向かう部位のうちの少なくとも手の甲と手の平と五指とを包被する手袋の製造方法に関する。
【背景技術】
【０００２】
対向面にエンボス加工が施された第１および第２合成樹脂フィルムを重ね合わせて紙の上に置くフィルム重ね合わせ工程と、手の形に作られた溶着刃を外側方向へ傾斜させた状態で合成樹脂フィルムに押し付け、合成樹脂フィルムを紙の上に溶着するフィルム溶着工程と、手の形に溶着された合成樹脂フィルムの周囲の不要なフィルムを取り去る不要フィルム除去工程とを有する手袋の製造方法がある（特許文献１参照）。この製造方法は、合成樹脂フィルムを紙の上に溶着するから、溶着時におけるフィルムの溶着箇所での破損を防ぐことができる。
【特許文献１】特開平５−２４７７０５号公報
【発明の開示】
【発明が解決しようとする課題】
【０００３】
前記特許文献１に開示の製造方法によって作られた手袋は、その使用中に伸縮を繰り返すと、指又部分（指と指との間の付け根部分）を含む周縁に作用する引張力や剥離力、ずれ応力でフィルムどうしの溶着が周縁において不用意に解除され、指又部分を含む周縁にピンホールや破れが生じる場合がある。
【０００４】
本発明の目的は、指又部分を含む周縁のピンホールや破れを防ぐことが可能な手袋を作ることができる手袋の製造方法を提供することにある。
【課題を解決するための手段】
【０００５】
前記課題を解決するための本発明の前提は、着用者の前腕から五指に向かう部位のうちの少なくとも手の甲と手の平と五指とを包被する手袋の製造方法である。
【０００６】
前記前提における本発明の特徴として、製造方法が、第１生地および第２生地の面が互いに当接するようにそれら生地を重ね合わせ、かつ、第３生地および第４生地の面が互いに当接するようにそれら生地を重ね合わせる第１工程と、第１および第２生地どうしをそれら生地の側縁に沿って延びる第１溶着線で溶着して第１複合生地を作り、かつ、第３および第４生地どうしをそれら生地の側縁に沿って延びる第２溶着線で溶着して第２複合生地を作る第２工程と、第１および第２溶着線を互いに一致させた状態で第１および第３生地の面が互いに当接するようにそれら複合生地を重ね合わせる第３工程と、重ね合わせた第１および第２複合生地のうちの手挿入口となる側縁を除いた部位を前腕から五指へ向かう部位のうちの少なくとも手の形を画く第３溶着線で溶着しつつ、第３溶着線の内側に作られる手袋部分を該第３溶着線において複合生地から切り離す第４工程と、第２および第４生地が内側になるとともに、第１および第３生地が外側になるように手袋部分を裏返す第５工程とを有することにある。
【０００７】
本発明の一例として、第４工程では、前腕から五指へ向かう部位のうちの少なくとも手の形に作られた手袋成形金型を使用し、手袋成形金型を高周波加熱することで該手袋成形金型の周縁において第１および第２複合生地を溶着しつつ、手袋部分を複合生地から溶断させる。
【０００８】
本発明の他の一例としては、第１生地と前記第３生地とが伸縮性を有する熱溶着性フィルムであり、第２生地と前記第４生地とが熱可塑性合成樹脂繊維から作られたニットである。
【０００９】
本発明の他の一例としては、第１〜第４生地が伸縮性を有する溶着性フィルムであり、第２および第４生地の定加重時伸び率が第１および第３生地の定加重時伸び率よりも大きい。
【００１０】
本発明の他の一例としては、熱溶着性フィルムがガス透過性を有し、熱溶着性フィルムの透湿度が１０００〜６０００ｇ／ｍ２・２４ｈｒの範囲にある
【００１１】
本発明の他の一例としては、熱溶着性フィルムの厚み寸法が１５〜１００μｍの範囲にあり、熱溶着性フィルムの定加重時伸び率が２０〜３００％の範囲にある。
【発明の効果】
【００１２】
本発明にかかる手袋の製造方法によれば、第１および第２複合生地のうちの手挿入口となる側縁を除いた部位を少なくとも手の形を画く第３溶着線で溶着するから、指又部分を含む周縁において第１〜第４生地が接合されているとともに、それら生地の周縁を除く残余の部位が非接合である手袋を製造することができる。この製造方法は、指又部分を含む周縁に引張力や剥離力、ずれ応力が作用し、周縁において第１〜第４生地のうちのいずれかの生地の接合が解除されたとしても、他の生地どうしの接合が維持される手袋を作ることができ、指又部分を含む周縁のピンホールや破れを防ぐことが可能な手袋を作ることができる。この製造方法は、第１〜第４生地の周縁を除く残余の部位が非接合である手袋を作ることができ、周縁を除く残余の部位においてそれら生地が自由に動くことが可能な手袋を作ることができる。また、この製造方法は、手袋部分を裏返す裏返し工程が含まれるから、第１〜第４生地の周縁が手袋の内側へ向かって延出する手袋を作ることができ、第１〜第４生地の周縁が外物に接触することから生じる生地どうしの接合の解除を防ぐことが可能な手袋を作ることができる。
【００１３】
手袋成形金型を高周波加熱することで第１および第２複合生地を溶着しつつ、手袋部分を複合生地から溶断させる手袋の製造方法は、手袋成形金型の周縁で第１〜第４生地を確実に溶着しつつ、金型の内側に作られる手袋部分を第３溶着線において複合生地から確実に溶断させることができ、手袋を短時間に大量に生産することができる。
【００１４】
第１および第３生地が伸縮性を有する熱溶着性フィルムであり、第２および第４生地が熱可塑性合成樹脂繊維から作られたニットである手袋の製造方法は、第１および第３生地であるフィルムどうしが溶着され、第１生地であるフィルムと第２生地であるニットとが溶着され、さらに、第３生地であるフィルムと第４生地であるニットとが溶着された手袋を作ることができる。この製造方法は、それによって作られた手袋の着用中に第２生地に引張力や剥離力、ずれ応力が作用し、第１生地と第２生地との接合が解除されたとしても、引張力や剥離力、ずれ応力が第２生地から第３生地や第４生地に伝わることはなく、第２および第３生地の接合が維持されるとともに、第３および第４生地の接合が維持されるから、指又部分を含む周縁のピンホールや破れを防ぐことが可能な手袋を作ることができる。また、この製造方法は、それによって作られた手袋の着用中に第４生地に引張力や剥離力、ずれ応力が作用し、第３生地と第４生地との接合が解除されたとしても、引張力や剥離力、ずれ応力が第４生地から第１生地や第２生地に伝わることはなく、第２および第４生地の接合が維持されるとともに、第１および第２生地の接合が維持されるから、指又部分を含む周縁のピンホールや破れを防ぐことが可能な手袋を作ることができる。
【００１５】
第１〜第４生地が伸縮性を有する溶着性フィルムであり、第２および第４生地の定加重時伸び率が第１および第３生地のそれよりも大きい手袋の製造方法は、第１および第３生地であるフィルムどうしが溶着され、第１および第２生地であるフィルムどうしが溶着され、さらに、第３および第４生地であるフィルムどうしが溶着された手袋を作ることができる。この製造方法は、それによって作られた手袋の着用中に第２生地に引張力や剥離力、ずれ応力が作用し、第１生地と第２生地との接合が解除されたとしても、引張力や剥離力、ずれ応力が第２生地から第３生地や第４生地に伝わることはなく、第２および第３生地の接合が維持されるとともに、第３および第４生地の接合が維持されるから、指又部分を含む周縁のピンホールや破れを防ぐことが可能な手袋を作ることができる。また、この製造方法は、それによって作られた手袋の着用中に第４生地に引張力や剥離力、ずれ応力が作用し、第３生地と第４生地との接合が解除されたとしても、引張力や剥離力、ずれ応力が第４生地から第１生地や第２生地に伝わることはなく、第２および第４生地の接合が維持されるとともに、第１および第２生地の接合が維持されるから、指又部分を含む周縁のピンホールや破れを防ぐことが可能な手袋を作ることができる。この製造方法は、第２および第４生地の定加重時伸び率が第１および第３生地のそれよりも大きく、第２および第４生地が着用者の手の動きに追従し、着用者が手を激しく動かしたとしても、それら生地が破損することがない手袋を作ることができる。さらに、第２および第４生地が着用者の手の動きに追従することで、第１および第２生地と第３および第４生地との接合が維持され、指又部分を含む周縁のピンホールや破れを確実に防ぐことが可能な手袋を作ることができる。
【００１６】
熱溶着性フィルムがガス透過性を有し、熱溶着性フィルムの透湿度が１０００〜６０００ｇ／ｍ２・２４ｈｒの範囲にある手袋の製造方法は、手袋内部の湿気を外気に逃がすことができ、着用中における蒸れを防ぐことが可能な手袋を作ることができる。この製造方法は、着用者の手の蒸れを防ぐことができ、長時間の使用において着用者に不快感を与えることがない手袋を作ることができる。
【００１７】
熱溶着性フィルムの厚み寸法が１５〜１００μｍの範囲にあり、熱溶着性フィルムの定加重時伸び率が２０〜３００％の範囲にある手袋の製造方法は、第１および第３生地が熱溶着性フィルムである場合、第２生地が伸び限界以上に伸長されて破損したとしても、第１生地がそれにともなって破損することはなく、第４生地が伸び限界以上に伸長されて破損したとしても、第３生地がそれにともなって破損することはない手袋を作ることができる。また、第１〜第４生地が熱溶着性フィルムである場合、優れた伸縮性を有する第１〜第４生地が着用者の手の動きに追従し、着用者が手を激しく動かしたとしても、それら生地が破損することがない手袋を作ることができる。さらに、第２および第４生地が着用者の手の動きに追従することで、第１および第２生地と第３および第４生地との接合が維持され、指又部分を含む周縁のピンホールや破れを防ぐことが可能な手袋を作ることができる。
【発明を実施するための最良の形態】
【００１８】
添付の図面を参照し、本発明に係る手袋の製造方法の詳細を説明すると、以下のとおりである。図１は、第１重ね合わせ工程１０（第１工程）の一例を示す斜視図であり、図２は、複合生地作成工程１１（第２工程）の一例を示す斜視図である。図１，２では、長手方向を矢印Ｘ、幅方向を矢印Ｙで示し、厚み方向を矢印Ｚで示す。この製造方法は、長手方向へ連続する第１〜第４生地原反１２，１３，１４，１５（第１〜第４生地）を使用し、着用者の前腕から五指へ向かう部位のうち、手首と手と五指とを包被するクリーンルーム用防塵手袋７０（図６参照）を作る。この製造方法は、生地原反１２，１３，１４，１５を重ね合わせる第１重ね合わせ工程１０（第１工程）と、生地原反１２，１３，１４，１５を溶着する複合生地作成工程１１（第２工程）と、複合生地原反３５，３６を重ね合わせる第２重ね合わせ工程４５（第３工程）と、複合生地原反３５，３６から手袋部分６１を作る手袋部分型抜き工程４６（第４工程）と、手袋部分６１を裏返す裏返し工程４７（第５工程）とから形成されている。
【００１９】
第１生地原反１２と第３生地原反１４とは、長手方向と幅方向とへ伸縮性を有する熱溶着性フィルムである。熱溶着性フィルムには、キャスティング法やエキストルージョン法、カレンダー法等の公知の技術によって製造されるポリウレタンフィルムが使用されている。なお、第１および第３生地原反には、ポリウレタンフィルムの他に、ポリエステルフィルム、ポリエチレンフィルム、ポリプロピレンフィルム、ポリスチレンフィルムポリ塩化ビニルフィルム、ポリ塩化ビニルデンフィルム、ポリビニルアルコールフィルム、ポリカーボネートフィルム、ポリアミドフィルム、塩酸ゴムフィルム、ポリイミドフィルムのうちのいずれかのフィルムを使用することもできる。
【００２０】
第２生地原反１３と第４生地原反１５とは、熱可塑性合成樹脂繊維から作られたニット（編み物）である。熱可塑性合成樹脂繊維には、ナイロン繊維が使用されている。熱可塑性合成樹脂繊維には、ナイロン繊維の他に、ポリエステル繊維、アクリル繊維、ビニロン繊維、ポリプロピレン繊維、ポリエチレン繊維、ポリ塩化ビニル繊維、ビニルデン繊維、ポリウレタン繊維のうちのいずれかの繊維を使用することもできる。また、熱可塑性合成樹脂繊維には、異形断面繊維、中空繊維、異形中空繊維、芯−鞘型繊維を使用することもできる。第１〜第４生地原反１２，１３，１４，１５は、所定幅を有する同形同大のものであり、長手方向へ延びる両側縁１６，１７，１８，１９，２０，２１，２２，２３を有する。
【００２１】
第１重ね合わせ工程１９は、連続する第１および第２生地原反１２，１３を長手方向へ供給し、それら生地原反１２，１３の側縁１６，１８を一致させるとともに、側縁１７，１９を一致させた状態でそれら生地原反１２，１３の一面が互いに当接するようにそれら生地原反１２，１３を重ね合わせる。さらに、連続する第３および第４生地原反１４，１５を長手方向へ供給し、それら生地原反１４，１５の側縁２０，２２を一致させるとともに、側縁２１，２３を一致させた状態でそれら生地原反１４，１５の一面が互いに当接するようにそれら生地原反１４，１５を重ね合わせる。なお、第１〜４生地原反１２，１３，１４，１５は、図示はしていないが、原反巻き取りロールに巻き取られており、ニップロール２４，２５の回転によって巻き取りロールから繰り出される。
【００２２】
第１重ね合わせ工程１０では、第１および第２生地原反１２，１３が回転するニップロール２４，２５の間に進入し、それら生地原反１２，１３がニップロール２４，２５によって矢印Ｘ１で示す長手方向前方へ搬送され、ガイド２７によってそれら生地原反１２，１３の両側縁１６，１７，１８，１９の位置合わせが行われた後、それら生地原反１２，１３がニップロール２８，２９の間に進入し、それら生地原反１２，１３の重ね合わせが行われる。さらに、第３および第４生地原反１４，１５が回転するニップロール３０，３１の間に進入し、それら生地原反１４，１５がニップロール３０，３１によって長手方向前方へ搬送され、ガイド３２によってそれら生地原反１４，１５の両側縁２０，２１，２２，２３の位置合わせが行われた後、それら生地原反１４，１５がニップロール３３，３４の間に進入し、それら生地原反１４，１５の重ね合わせが行われる。
【００２３】
複合生地作成工程１１は、第１および第２生地原反１２，１３の側縁１６，１８どうし（側縁１６，１７の近傍を含む）を溶着して第１複合生地原反３５（第１複合生地）を作り、第３および第４生地原反１４，１５の側縁２０，２２どうし（側縁２０，２２の近傍を含む）を溶着して第２複合生地原反３６（第２複合生地）を作る。複合生地作成工程１１では、重なり合う第１および第２生地原反１２，１３がニップロール３７の回転によってフラットな受け台３８の上に移動する。それら生地原反１２，１３が受け台３８の上に移動すると、生地原反１２，１３の移動が一時停止する。複合生地作成工程１１では、矢印Ｚ１で示すように、生地原反１３の上方から長手方向へ延びる直線状の金型３９が下降し、受け台３８の上に位置する生地原反１２，１３の側縁１６，１８およびその近傍に金型３９が圧接し、生地原反１２，１３の側縁１６，１８およびその近傍が受け台３８と金型３９とに挟まれる。
【００２４】
金型３９には、高周波誘導加熱コイル（図示せず）が装着されている。金型３９が生地原反１２，１３に圧接すると、高周波誘導加熱コイルに高周波電源（図示せず）から高周波電圧が印可される。高周波誘導加熱コイルに高周波電圧が印可されると、コイルに高周波電流が流れ、高周波電流と鎖交する方向へ磁束が発生する。発生した磁束が金型３９に作用すると、金型３９に渦電流が発生し、それによって金型３９自体が瞬時に発熱（ジュール熱）する。複合生地作成工程１１では、高温の金型３９によって第１および第２生地原反１２，１３の側縁１６，１８およびその近傍が溶着し、第１および第２生地原反１２，１３どうしが側縁１６，１８に沿って延びる熱溶着線４０（第１溶着線）によって接合され、第１複合生地原反３５が作られる。金型３９は、所定時間経過後に矢印Ｚ２で示す生地原反１３の上方へ上昇する。金型３９が上昇すると、第１複合生地原反３５が矢印Ｘ１で示す長手方向前方へ移動する。生地原反３５が受け台３８から前方へ移動し、生地原反１２，１３が受け台３８の上に移動すると、生地原反１２，１３の移動が再び停止し、金型３９によって生地原反１２，１３どうしが側縁１６，１８に沿って延びる熱溶着線４０（第１溶着線）によって接合される。
【００２５】
さらに、重なり合う第３および第４生地原反１４，１５がニップロール４１の回転によってフラットな受け台４２の上に移動する。それら生地原反１４，１５が受け台４２の上に移動すると、生地原反１４，１５の移動が一時停止する。次に、生地原反１４の上方から金型４３が下降し、受け台４２の上に位置する生地原反１４，１５の側縁２０，２２およびその近傍に金型４３が圧接し、生地原反１４，１５の側縁２０，２２およびその近傍が受け台４２と金型４３とに挟まれる。複合生地作成工程１１では、高温の金型４３によって第３および第４生地原反１４，１５の側縁２０，２２およびその近傍が溶着し、第３および第４生地原反１４，１５どうしが側縁２０，２２に沿って延びる熱溶着線４４（第２溶着線）によって接合され、第２複合生地原反３６が作られる。
【００２６】
金型４３は、所定時間経過後に生地原反１４の上方へ上昇する。金型４３が上昇すると、第２複合生地原反３６が長手方向前方へ移動する。生地原反３６が受け台４２から前方へ移動し、生地原反１４，１５が受け台４２の上に移動すると、生地原反１４，１５の移動が再び停止し、金型４３によって生地原反１４，１５どうしが側縁２０，２２に沿って延びる熱溶着線４４（第１溶着線）によって接合される。なお、複合生地作成工程１１における第１および第２生地原反１２，１３どうしの溶着と第３および第４生地原反１４，１５どうしの溶着とは同期して行われる。したがって、生地原反１２，１３，１４，１５の移動およびその一時停止も同期して行われる。
【００２７】
図３は、第２重ね合わせ工程４５（第３工程）の一例を示す斜視図であり、図４は、手袋部分型抜き工程４６（第４工程）の一例を示す斜視図である。図５は、手袋部分を裏返す裏返し工程４７（第５工程）の一例を示す斜視図である。第２重ね合わせ工程４５では、第１および第２複合生地原反３５，３６の側縁４９，５１を一致させるとともに、側縁５０，５２を一致させた状態で第１および第３生地原反１２，１４の面が互いに当接するようにそれら複合生地原反３５，３６を重ね合わせる。第２重ね合わせ工程４５では、第１および第２複合生地原反３５，３６が回転するニップロール５３，５４の間に進入し、それら複合生地原反３５，３６がニップロール５３，５４によって長手方向前方へ搬送され、ガイド５５によってそれら複合生地原反３５，３６の両側縁４９，５０，５１，５２の位置合わせが行われた後、複合生地原反３５，３６がニップロール５６，５７の間に進入し、複合生地原反３５，３６どうしの重ね合わせが行われる。複合生地原反３５，３６を重ね合わせると、第１および第３生地原反１２，１４が互いに対向するとともに、第１生地原反１２の外側に第２生地原反１３が位置し、第３生地原反１４の外側に第４生地原反１５が位置する。
【００２８】
手袋部分型抜き工程４６では、重ね合わせた第１および第２複合生地３５，３６のうちの手挿入口５８となる側縁４９，５１を除いた部位を手袋成形金型５９の周縁６０において溶着しつつ、手袋成形金型５９の内側に作られる手袋部分６１を溶着箇所において複合生地原反３５，３６から溶断させる。重なり合う複合生地原反３５，３６は、ニップロール６２によってガイド６３を通り、フラットな受け台６４の上に移動する。複合生地原反３５，３６が受け台６４の上に移動すると、複合生地原反３５，３６の移動が一時停止する。手袋部分型抜き工程４６では、矢印Ｚ１で示すように、複合生地原反３５の上方から手袋成形金型５９が下降し、複合生地原反３５，３６の側縁４９，５１と金型５９の端縁６５とが一致するように、受け台６４の上に位置する複合生地原反３５，３６に金型５９が圧接し、複合生地原反３５，３６が受け台６４と金型５９とに挟まれる。手袋成形金型５９は、手首を含む手の形に作られ、端縁６５を除く周縁６０が下方へ延出している。
【００２９】
手袋成形金型５９には、高周波誘導加熱コイル（図示せず）が装着されている。手袋成形金型５９が複合生地原反３５，３６に圧接すると、高周波誘導加熱コイルに高周波電源（図示せず）から高周波電圧が印可される。高周波誘導加熱コイルに高周波電圧が印可されると、コイルに高周波電流が流れ、手袋成形金型５９に渦電流が発生し、それによって金型５９自体が瞬時に発熱（ジュール熱）する。手袋部分型抜き工程４６では、高温の手袋成形金型５９の周縁６０（端縁６５を除く）によって第１〜第４生地原反１２，１３，１４，１５が溶着し、それら生地原反１２，１３，１４，１５が手首を含む手の形の熱溶着線６６（第３溶着線）によって接合され、手袋部分６１が作られる。
【００３０】
手袋成形金型５９は、所定時間経過後に矢印Ｚ２で示す複合生地原反３５の上方へ上昇する。金型５９が上昇すると、複合生地原反３５，３６が矢印Ｘ１で示す長手方向前方へ移動する。手袋部分６１が受け台６４から離れると、バキューム手段（図示せず）によって手袋部分６１が矢印Ｚ３で示す複合生地原反３５，３６の下方へ吸引され、手袋部分６１が熱溶着線６６において複合生地原反３５，３６から溶断して原反３５，３６から切り離される。
【００３１】
なお、各生地原反１２，１３，１４，１５、３５，３６の溶着や切断に高周波溶着および高周波切断を利用しているが、それの他に、ヒーター溶着および溶断の技術、超音波溶着および溶断の技術を利用することもできる。また、バキューム手段に替えて、手袋部分６１が受け台６４から離れた後、部分６１の上方から部分６１を下方へ押す棒部材を使用し、棒部材によって部分６１を熱溶着線６６において複合生地原反３５，３６から切り離すこともできる。
【００３２】
裏返し工程４７では、矢印Ｚ４で示すように、第２および第４生地１３，１５が内側になるとともに、第１および第３生地１２，１４が外側になるように、複合生地原反３５，３６から切り離された手袋部分６１を裏返す。手袋部分６１を裏返すと、クリーンルーム用防塵手袋７０が完成する。この製造方法によって作られた手袋７０は、第１〜第４生地１２，１３，１４，１５の周縁が手袋７０の内側へ向かって延出している。この製造方法は、第１および第２複合生地３５，３６のうちの手挿入口５８となる側縁４９，５１を除いた部位を熱溶着線６６で溶着するから、指又部分７１を含む周縁７２において第１〜第４生地１２，１３，１４，１５が接合されているとともに、それら生地１２，１３，１４，１５の周縁７２を除く残余の部位７３が非接合である手袋７０を製造することができる。この製造方法は、手袋成形金型５９を高周波加熱することで第１および第２複合生地３５，３６を溶着しつつ、手袋部分６１を複合生地３５，３６から溶断させるから、手袋成形金型５９の周縁６０で第１〜第４生地１２，１３，１４，１５を確実に溶着しつつ、金型５９の内側に作られる手袋部分６１を熱溶着線６６において複合生地３５，３６から確実に溶断させることができ、手袋７０を短時間に大量に生産することができる。
【００３３】
第１および第３生地原反１２，１４（熱溶着性フィルム）は、ガス透過性を有し、その透湿度が１０００〜６０００ｇ／ｍ２・２４ｈｒの範囲、好ましくは、２０００〜４０００ｇ／ｍ２・２４ｈｒの範囲にある。第１および第３生地原反１２，１４の透湿度が１０００ｇ／ｍ２・２４ｈｒ未満では、この製造方法で作られた手袋７０の通気性が第１および第３生地１２，１４によって低下し、手袋７０内部の湿気を外気に逃がすことができず、手袋７０内部が蒸れ易く、長時間の使用において着用者に不快感を与える手袋７０が作られてしまう。ただし、第１および第３生地１２，１４（熱溶着性フィルム）には、ガス透過性がないものを使用することもできる。なお、第１および第３生地原反原反１２，１４の透湿度は、ＪＩＳ  Ｌ  １０９９Ａ−Ｉ法に準拠して測定した。以下、透湿度の測定法を説明する。
【００３４】
（１）第１および第３生地原反１２，１４を裁断し、直径７ｃｍの円形の透湿度測定用試料を用意した。ＪＩＳ  Ｌ  １０９９Ａ−Ｉ法に規定の恒温・恒湿装置、風速計、化学はかり、円形板、透湿カップ、吸湿剤を用意した。（２）約４０℃に温めた透湿カップに吸湿剤を約３３ｇ入れ、カップに振動を与えて均一にした後、薬さじで表面を平らにならし、円形板を用いて吸湿剤と試料の下面との間の離間寸法を３ｍｍになるように調整した。次に、試料の表面を吸湿剤側に向け、試料が透湿カップに対して同心円になるように、試料を透湿カップの開口部に乗せた。さらに、パッキンおよびリングを装着し、ちょうナットによって試料を透湿カップに固定した後、粘着テープによって試料の外周縁部と透湿カップの周縁部とを固着して試験体を作成した。（３）試験体を、温度４０±２℃、湿度（９０±５）％ＲＨ（２）の恒温・恒湿装置内（試料の約１ｃｍ上部の風速が０．８ｍ／ｓを超えない位置）に置いた。２４時間経過後に試験体を恒温・恒湿装置内から取り出し、直ちに試験体の第１質量を１ｍｇの単位まで測定した。第１質量を測定した後、試験体を再び恒温・恒湿装置内の同位置に置き、さらに２４時間経過後に試験体を恒温・恒湿装置内から取り出し、直ちに試験体の第２質量を１ｍｇの単位まで測定した。（４）試験体の第１および第２質量を測定した後、次式によって透湿度を求めた。透湿度（ｇ／ｍ２・２４ｈｒ）＝｛１０×（α１−α２）｝／Ｓ、ここで、α１は第１質量であり、α２は第２質量である。α１−α２は試験体の２４時間当たりの質量の変化量（ｍｇ／ｈｒ）であり、Ｓは透湿面積（ｃｍ２）である。求めた試料の透湿度を第１および第３生地原反１２，１４の透湿度とした。
【００３５】
第１および第３生地原反１２，１４（熱溶着性フィルム）は、その厚み寸法が１５〜１００μｍの範囲、好ましくは、３０〜６０μｍの範囲にあり、その定加重時伸び率が２０〜３００％の範囲にある。定加重時伸び率が２０％未満では、第１および第３生地原反１２，１４の伸び限界が低く、この製造方法で作られた手袋７０の着用中に第１および第３生地１２，１４が不用意に破損してしまう場合がある。第１および第３生地原反１２，１４の定加重時伸び率は、ＪＩＳ  Ｌ  １０１８（クラブ法）に準拠して測定した。以下、定加重時伸び率の測定法を説明する。
【００３６】
（１）第１および第３生地原反１２，１４を裁断し、幅１０ｃｍ、長さ１５ｃｍの定加重時伸び率測定用試料を５枚用意した。定加重時伸び率の測定には、引張試験機を使用した。（２）試料の長さ方向一端部を引張試験機の上部クランプに固定し、試料に長さ７．６ｃｍ間隔の印を付けた。試料の長さ方向他端部に初荷重（５１ｍＮ（５００ｇｆ）、引っ張り速度５±１、１０±１または３０±２ｃｍ／ｍｉｎ）を加え、静かに一定加重を加えたまま１分間放置した。１分間放置した後の印間の長さを測り、次式によって定加重時伸び率を求めた。定加重時伸び率（％）＝｛（Ｌ１−Ｌ）／Ｌ｝×１００、ここで、Ｌは元の印間の長さ（ｃｍ）であり、Ｌ１は一定加重を加えて１分間放置した後の印間の長さ（ｃｍ）である。なお、定加重時伸び率は、それらすべての試料について求めた定加重時伸び率の平均値である。求めた試料の定加重時伸び率の平均値を第１および第３生地原反１２，１４の定加重時伸び率とした。
【００３７】
図６は、前記製造方法によって作られたクリーンルーム用防塵手袋７０の斜視図であり、図７は、図６の手袋７０の分解斜視図である。図８は、図６のＡ−Ａ線端面図であり、図９は、図６のＢ−Ｂ線端面図である。図１０は、図６のＣ−Ｃ線端面図である。クリーンルーム用防塵手袋７０は、着用者の前腕から五指へ向かう部位のうち、手首と手と五指とを包被する。手袋７０を着用するには、手挿入口５８から手を挿入する。なお、手袋７０の長さや幅、大きさについて特に限定はなく、着用者の前腕から五指へ向かう部位のすべてを包被するものであってもよく、着用者の手と五指とを包被するものであってもよい。手袋７０の長さや幅、大きさは、手袋成形金型５９の形や大きさを変えることによって調整することができる。
【００３８】
手袋７０は、手首と手の甲と手の甲から続く五指の上部を覆う第１および第２生地１２，１３と、手首と手の平と手の平から続く五指の下部を覆う第３および第４生地１４，１５とから形成されている。第１〜第４生地１２，１３，１４，１５は、同形同大であり、その平面形状が着用者の手首および手の形に成形されている。第１および第２生地１２，１３は、手首の上部および手の上部（手の甲と手の甲から続く五指の上部）を包被可能な大きさを有する。第３および第４生地１４，１５は、手首の下部および手の下部（手の平と手の平から続く五指の下部）を包被可能な大きさを有する。
【００３９】
手袋７０では、図７に示すように、それら生地１２，１３，１４，１５が手袋７０の厚み方向へ重なり合っている。第２生地１３と第４生地１５とは、互いに重なり合って内手袋を形成している。第１生地１２は、第２生地１３の外側に位置し、生地１３に重なっている。第３生地１４は、第４生地１５の外側に位置し、生地１５に重なっている。第１生地１２と第３生地１４とは、外手袋を形成している。手袋７０では、図８〜図１０に示すように、それら生地１２，１３，１４，１５の周縁６０ａ，６０ｂ，６０ｃ，６０ｄが手袋７０の内側へ向かって延出している。
【００４０】
手袋７０では、手挿入口５８を除き、第１生地１２の周縁６Ａおよびその近傍と第２生地１３の周縁６０ｂおよびその近傍とがそれら生地１２，１３の周縁６０ａ，６０ｂに沿って延びる熱溶着線６６（第３溶着線）によって接合され、第３生地１４の周縁６０ｃおよびその近傍と第４生地１５の周縁６０ｄおよびその近傍とがそれら生地１４，１５の周縁６０ｃ，６０ｄに沿って延びる熱溶着線６６（第３溶着線）によって接合されており、第２生地１３の周縁６０ｂおよびその近傍と第４生地１５の周縁６０ｄおよびその近傍とがそれら生地１３，１５の周縁６０ｂ，６０ｄに沿って延びる熱溶着線６６（第３溶着線）によって接合されている。手挿入口５８では、図１０に示すように、第１生地１２と第２生地１３とがそれら生地１２，１３の端縁（側縁１６，１８）に沿って延びる熱溶着線４０（第１溶着線）によって接合され、第３生地１４と第４生地１５とがそれら生地１４，１５の端縁（側縁２０，２２）に沿って延びる熱溶着線４４（第２溶着線）によって接合されている。それら生地１２，１３，１４，１５の周縁６０ａ，６０ｂ，６０ｃ，６０ｄと手挿入口５８の端縁とを除いた残余の部位７３では、それら生地１２，１３，１４，１５が接合されておらず、一方の生地の動きが他方の生地によって阻止されることはなく、それら生地１２，１３，１４，１５が自由に動くことができる。熱溶着線６６は、手袋７０の外側に露出することなく、手袋７０の内側に位置している。
【００４１】
前記製造方法によって作られたクリーンルーム用防塵手袋７０は、その着用中に第２生地１３に引張力や剥離力、ずれ応力が作用し、指又部分７１（指と指との間の付け根部分）を含む周縁６０ｂ，６０ｂにおいて第１生地１２と第２生地１３との接合が解除されたとしても、生地１２，１３どうしの接合解除によって引張力や剥離力、ずれ応力を消滅させることができ、引張力や剥離力、ずれ応力が第２生地１３から第３生地１４や第４生地１５に伝わることはなく、第２生地１３と第３生地１４との接合が維持されるとともに、第３生地１４と第４生地１５との接合が維持され、周縁６０ａ，６０ｂ，６０ｃ，６０ｄにおけるピンホールや破れの発生を確実に防ぐことができる。また、手袋７０の着用中に第４生地１５に引張力や剥離力、ずれ応力が作用し、指又部分７１を含む周縁６０ｃ，６０ｄにおいて第３生地１４と第４生地１５との接合が解除されたとしても、生地１４，１５どうしの接合解除によって引張力や剥離力、ずれ応力を消滅させることができ、引張力や剥離力、ずれ応力が第４生地１５から第１生地１２や第２生地１３に伝わることはなく、第２生地１３と第４生地１５との接合が維持されるとともに、第１生地１２と第２生地１３との接合が維持されるから、周縁６０ａ，６０ｂ，６０ｃ，６０ｄにおけるピンホールや破れの発生を確実に防ぐことができる。
【００４２】
手袋７０は、第１〜第４生地１２，１３，１４，１５の周縁６０ａ，６０ｂ，６０ｃ，６０ｄが手袋７０の内側へ向かって延出し、それら生地１２，１３，１４，１５の周縁６０ａ，６０ｂ，６０ｃ，６０ｄ（熱溶着線６６）が手袋７０の外側に露出することがないから、それら生地１２，１３，１４，１５の周縁６０ａ，６０ｂ，６０ｃ，６０ｄ（熱溶着線６６）が手袋７０の外側に露出する場合と比較し、第１〜第４生地１２，１３，１４，１５の周縁６０ａ，６０ｂ，６０ｃ，６０ｄが外物に接触することはなく、周縁６０ａ，６０ｂ，６０ｃ，６０ｄが外物に接触することから生じるそれら生地１２，１３，１４，１５どうしの接合の解除を防ぐことができる。手袋７０は、周縁６０ａ，６０ｂを除く残余の部位７３において第１生地１２の伸縮性が第２生地１３に拘束されることはなく、第２生地１３の残余の部位７３が伸び限界以上に伸長されて破損したとしても、それにともなって第１生地１２が破損することはなく、手袋７０の一気の破損を防ぐことができる。また、周縁６０ｃ，６０ｄを除く残余の部位７３において第３生地１４の伸縮性が第４生地１５に拘束されることはなく、第４生地１５の残余の部位が伸び限界以上に伸長されて破損したとしても、それにともなって第４生地が破損することはなく、手袋の一気の破損を防ぐことができる。
【００４３】
手袋７０は、第１および第３生地１２，１４の透湿度が１０００〜６０００ｇ／ｍ２・２４ｈｒの範囲にあるから、手袋７０内部からの塵埃の漏れを防ぎつつ、手袋７０内部の湿気を外気に逃がすことができ、手袋７０の着用中における蒸れを防ぐことができる。この手袋７０は、着用者の手の蒸れを防ぐことができるから、長時間の使用において着用者に不快感を与えることがない。手袋７０は、第１および第３生地１２，１４の定加重時伸び率が２０〜３００％の範囲にあるから、第２生地１３が伸び限界以上に伸長されて破損したとしても、それにともなって第１生地１２が破損することはなく、第４生地１５が伸び限界以上に伸長されて破損したとしても、それにともなって第３生地１４が破損することはなく、手袋７０の一気の破損を確実に防ぐことができる。また、手袋７０の着用中に第１および第３生地１２，１４が伸長されたとしても、それら生地１２，１４が不用意に破損することはない。
【００４４】
図１１は、他の一例として示すクリーンルーム用防塵手袋７０の分解斜視図であり、図１２は、図１１の手袋７０における図８と同様の端面図である。このクリーンルーム用防塵手袋７０が図６のそれと異なるところは、第２生地１３と第４生地１５とが長さ方向と幅方向とへ伸縮性を有する熱溶着性フィルムである点にあり、この手袋７０のその他の構成は図６の手袋７０のそれらと同一であるから、図６と同一の符号を付すことで、この手袋７０のその他の構成の説明は省略する。
【００４５】
第２および第４生地１３，１５には、ポリウレタンフィルムが使用されているが、上述した他の熱溶着性フィルムを使用することもできる。第２および第４生地１３，１５は、第１および第３生地１２，１４（熱溶着性フィルム）と同様に、ガス透過性を有し、その透湿度が１０００〜６０００ｇ／ｍ２・２４ｈｒの範囲、好ましくは、２０００〜４０００ｇ／ｍ２・２４ｈｒの範囲にある。第２および第４生地１３，１５の透湿度が１０００ｇ／ｍ２・２４ｈｒ未満では、手袋７０の通気性が第２および第４生地１３，１５によって低下し、手袋７０内部の湿気を外気に逃がすことができず、手袋７０内部が蒸れ易く、長時間の使用において着用者に不快感を与える。第１および第３生地１２，１４（熱溶着性フィルム）や第２および第４生地１３，１５（熱溶着性フィルム）には、ガス透過性がないものを使用することもできる。なお、第２および第４生地原反１３，１５の透湿度の測定法は、図６の手袋７０の第1および第3生地原反１２，１４の透湿度のそれと同様に、ＪＩＳ  Ｌ  １０９９Ａ−Ｉ法に準拠して測定した。
【００４６】
第２および第４生地１３，１５は、その厚み寸法が１５〜１００μｍの範囲、好ましくは、３０〜６０μｍの範囲にあり、その定加重時伸び率が５０〜３００％の範囲にある。なお、この手袋７０では、第１および第３生地１２，１４の定加重時伸び率が２０〜１００％の範囲にあり、第２および第４生地１３，１５の定加重時伸び率が第１および第３生地１２，１４のそれよりも大きい。第２および第４生地原反１３，１５の定加重時伸び率の測定法は、図6の手袋７０の第1および第3生地原反１２，１４のそれと同様に、ＪＩＳ  Ｌ  １０１８（クラブ法）に準拠して測定した。
【００４７】
手袋７０では、図１１に示すように、それら生地１２，１３，１４，１５が手袋７０の厚み方向へ重なり合っている。第２生地１３と第４生地１５とは、互いに重なり合って内手袋を形成している。第１生地１２は、第２生地の１３外側に位置し、生地１３に重なっている。第３生地１４は、第４生地１５の外側に位置し、生地１５に重なっている。第１生地１２と第３生地１４とは、外手袋を形成している。手袋７０では、図１１に示すように、それら生地１２，１３，１４，１５，１６の周縁６０ａ，６０ｂ，６０ｃ，６０ｄが手袋７０の内側へ向かって延出している。
【００４８】
手袋７０では、手挿入口５８を除き、第１生地１２の周縁６０ａおよびその近傍と第２生地１３の周縁６０ｂおよびその近傍とがそれら生地１２，１３の周縁６０ａ，６０ｂに沿って延びる熱溶着線６６（第３溶着線）によって接合され、第３生地１４の周縁６０ｃおよびその近傍と第４生地１５の周縁６０ｄおよびその近傍とがそれら生地１４，１５の周縁６０ｃ，６０ｄに沿って延びる熱溶着線６６（第３溶着線）によって接合されており、第１生地１２の周縁６０ａおよびその近傍と第３生地１４の周縁６０ｃおよびその近傍とがそれら生地１２，１４の周縁６０ａ，６０ｃに沿って延びる熱溶着線６６（第３溶着線）によって接合されている。手挿入口５８では、第１生地１２と第２生地１３とがそれら生地１２，１３の端縁（側縁１６，１８）に沿って延びる熱溶着線４０（第１溶着線）によって接合され、第３生地１４と第４生地１５とがそれら生地１４，１５の端縁（側縁２０，２２）に沿って延びる熱溶着線４４（第２溶着線）によって接合されている。
【００４９】
それら生地１２，１３，１４，１５の周縁６０ａ，６０ｂ，６０ｃ，６０ｄと手挿入口５８の端縁とを除いた残余の部位７３では、それら生地１２，１３，１４，１５が接合されておらず、一方の生地の動きが他方の生地によって阻止されることはなく、それら生地１２，１３，１４，１５が自由に動くことができる。熱溶着線６６は、手袋７０の外側に露出することなく、手袋７０の内側に位置している。この手袋７０の製造方法は、第２および第４生地原反１３，１５にポリウレタンフィルム（熱溶着性フィルム）を使用することを除き、図６の手袋７０の製造方法と同一であるから、図１〜図５を援用し、その説明は省略する。
【００５０】
第２および第４生地原反１３，１５としてポリウレタンフィルム（熱溶着性フィルム）を使用した製造方法によって作られたクリーンルーム用防塵手袋７０は、その着用中に第２生地１３に引張力や剥離力、ずれ応力が作用し、指又部分７１（図６参照）を含む周縁６０ａ，６０ｂにおいて第１生地１２と第２生地１３との接合が解除されたとしても、生地１２，１３どうしの接合解除によって引張力や剥離力、ずれ応力を消滅させることができ、引張力や剥離力、ずれ応力が第２生地１３から第３生地１４や第４生地１５に伝わることはなく、第２生地１３と第３生地１４との接合が維持されるとともに、第３生地１４と第４生地１５との接合が維持されるから、周縁６０ａ，６０ｂ，６０ｃ，６０ｄにおけるピンホールや破れの発生を確実に防ぐことができる。また、手袋７０の着用中に第４生地１５に引張力や剥離力、ずれ応力が作用し、指又部分７１を含む周縁６０ｃ，６０ｄにおいて第３生地１４と第４生地１５との接合が解除されたとしても、生地１４，１５どうしの接合解除によって引張力や剥離力、ずれ応力を消滅させることができ、引張力や剥離力、ずれ応力が第４生地１５から第２生地１４や第１生地１３に伝わることはなく、第２生地１３と第４生地１５との接合が維持されるとともに、第１生地１２と第２生地１３との接合が維持されるから、周縁６０ａ，６０ｂ，６０ｃ，６０ｄにおけるピンホールや破れの発生を確実に防ぐことができる。
【００５１】
この手袋７０は、第２および第４生地１３，１５の定加重時伸び率が第１および第３生地１２，１４の定加重時伸び率よりも大きいから、第２および第４生地１３，１５が着用者の手の動きに追従し、着用者が手を激しく動かしたとしても、それら生地１３，１５が破損することはない。さらに、第２および第４生地１３，１５が着用者の手の動きに追従することで、第１および第２生地１２，１３と第３および第４生地１４，１５との接合が維持され、指又部分７１を含む周縁６０ａ，６０ｂ，６０ｃ，６０ｄにおけるピンホールや破れの発生を確実に防ぐことができる。手袋７０は、第１〜第４生地１２，１３，１４，１５の周縁６０ａ，６０ｂ，６０ｃ，６０ｄが手袋７０の内側へ向かって延出し、それら生地１２，１３，１４，１５の周縁６０ａ，６０ｂ，６０ｃ，６０ｄ（熱溶着線６６）が手袋７０の外側に露出することがないから、それら生地１２，１３，１４，１５の周縁６０ａ，６０ｂ，６０ｃ，６０ｄ（熱溶着線６６）が手袋７０の外側に露出する場合と比較し、第１〜第４生地１２，１３，１４，１５の周縁６０ａ，６０ｂ，６０ｃ，６０ｄが外物に接触することはなく、周縁６０ａ，６０ｂ，６０ｃ，６０ｄが外物に接触することから生じるそれら生地１２，１３，１４，１５どうしの接合の解除を防ぐことができる。手袋７０は、第１〜第４生地１２，１３，１４，１５の透湿度が１０００〜６０００ｇ／ｍ２・２４ｈｒの範囲にあるから、手袋７０内部からの塵埃の漏れを防ぎつつ、手袋７０内部の湿気を外気に逃がすことができ、手袋７０の着用中における蒸れを防ぐことができる。この手袋７０は、着用者の手の蒸れを防ぐことができるから、長時間の使用において着用者に不快感を与えることがない。
【図面の簡単な説明】
【００５２】
【図１】第１重ね合わせ工程（第１工程）の一例を示す斜視図。
【図２】複合生地作成工程（第２工程）の一例を示す斜視図。
【図３】第２重ね合わせ工程（第３工程）の一例を示す斜視図。
【図４】手袋部分型抜き工程（第４工程）の一例を示す斜視図。
【図５】裏返し工程（第５工程）の一例を示す斜視図。
【図６】製造方法によって作られたクリーンルーム用防塵手袋の斜視図。
【図７】図６の手袋の分解斜視図。
【図８】図６のＡ−Ａ線端面図。
【図９】図６のＢ−Ｂ線端面図。
【図１０】図６のＣ−Ｃ線端面図千駄木
【図１１】他の一例として示すクリーンルーム用防塵手袋の分解斜視図。
【図１２】図１１の手袋における図８と同様の端面図。
【符号の説明】
【００５３】
１０    第１重ね合わせ工程（第１工程）
１１    複合生地作成工程（第２工程）
１２    第１生地原反（第１生地）
１３    第２生地原反（第２生地）
１４    第３生地原反（第３生地）
１５    第４生地原反（第４生地）
１６    側縁
１８    側縁
２０    側縁
２２    側縁
３５    第１複合生地原反（第１複合生地）
３６    第２複合生地原反（第２複合生地）
４０    熱溶着線（第１溶着線）
４４    熱溶着線（第２溶着線）
４５    第２重ね合わせ工程（第３工程）
４６    手袋部分型抜き工程（第４工程）
４７    裏返し工程（第５工程）
５８    手挿入口
６１    手袋部分
６６    熱溶着線（第３溶着線）
７０    クリーンルーム用防塵手袋
【図１】
2008308799.tif 000003
【図２】
2008308799.tif 000004
【図３】
2008308799.tif 000005
【図４】
2008308799.tif 000006
【図５】
2008308799.tif 000007
【図６】
2008308799.tif 000008
【図７】
2008308799.tif 000009
【図８】
2008308799.tif 000010
【図９】
2008308799.tif 000011
【図１０】
2008308799.tif 000012
【図１１】
2008308799.tif 000013
【図１２】
2008308799.tif 000014